ИЗДЕЛИЕ, ПРЕДОТВРАЩАЮЩЕЕ ЗАПОТЕВАНИЕ, И СПОСОБ ЕГО ПОЛУЧЕНИЯ

1. Изделие, предотвращающее запотевание, имеющее основу и пленку, предотвращающую запотевание, на, по меньшей мере, части поверхности основы, причем
пленка, предотвращающая запотевание, содержит полимерную подложку и водопоглощающий полимерный слой, нанесенные слоями по порядку на поверхность основы; причем
водопоглощающий полимерный слой представляет собой водопоглощающий полимерный слой, состоящий, в основном, из первой отвержденной эпоксидной смолы, полученной за счет реакции композиции, формирующей водопоглощающий полимерный слой, содержащей первый полиэпоксидный компонент, состоящий из низкомолекулярного полиэпоксида, имеющего молекулярную массу от 200 до 800, и высокомолекулярного полиэпоксида, имеющего молекулярную массу от 900 до 2000, в массовом соотношении низкомолекулярный полиэпоксид: высокомолекулярный полиэпоксид от 30:70 до 70:30, и первого отверждающего агента; и при этом,
полимерная подложка представляет собой полимерную подложку, состоящую, в основном, из второй отвержденной эпоксидной смолы, полученной за счет реакции композиции, формирующей полимерную подложку, содержащей второй полиэпоксидный компонент и второго отверждающего агента, имеющего водопоглощающую способность ниже, чем у водопоглощающего полимерного слоя.
2. Изделие, предотвращающее запотевание по п.1, в котором молекулярная масса низкомолекулярного полиэпоксида составляет от 300 до 700, и молекулярная масса высокомолекулярного полиэпоксида составляет от 900 до 1450.
3. Изделие, предотвращающее запотевание по п.1, в котором высокомолекулярный полиэпоксид и низкомолекулярный полиэпоксид, каждый, представляет собой полиэпоксид на основе глицидилового эфира, не содержащий ароматическое ядро.
4. Изделие, предотвращающее запотевание по п.1, в котором высокомолекулярный полиэпоксид выбран из группы, состоящей из полиглицидилового эфира полиэтиленгликоля, полиглицидилового эфира полиглицерина и полиглицидилового эфира полиэтиленгликольсорбита, и низкомолекулярный полиэпоксид выбран из группы, состоящей из полиглицидилового эфира глицерина, полиглицидилового эфира полиглицерина и полиглицидилового эфира сорбита.
5. Изделие, предотвращающее запотевание, по п.1, в котором композиция, формирующая водопоглощающий полимер, содержит от 15 до 30 мас.% первого полиэпоксидного компонента и от 3 до 20 мас.% первого отверждающего агента относительно всего количества композиции, и композиция, формирующая полимерную подложку, содержит от 4 до 10 мас.% второго полиэпоксидного компонента и от 0,1 до 4,0 мас.% второго отверждающего агента относительно всего количества композиции.
6. Изделие, предотвращающее запотевание по п.1, в котором первый отверждающий агент и второй отверждающий агент, каждый, содержит соединение амина, имеющее активный водород.
7. Изделие, предотвращающее запотевание, по п.6, в котором эквивалентное соотношение активных атомов водорода амина к эпоксигруппам во всех компонентах, составляющих композицию, формирующую водопоглощающий полимерный слой, составляет от 0,6 до 0,8, и эквивалентное соотношение активных атомов водорода амина к эпоксигруппам во всех компонентах, составляющих композицию, формирующую полимерную подложку, составляет от 1,2 до 1,5.
8. Изделие, предотвращающее запотевание, по п.6, в котором первый отверждающий агент дополнительно включает в себя соединение имидазола.
9. Изделие, предотвращающее запотевание, по п.8, в котором содержание соединения имидазола составляет от 1,0 до 20 мас.% относительно первого полиэпоксидного компонента.
10. Изделие, предотвращающее запотевание, по п.1, в котором в пленке, предотвращающей запотевание, отсутствует отслаивание, трещины и побеление, в тесте, при котором пленку, предотвращающую запотевание, формируют на одной стороне стеклянной основы толщиной 2 мм, облучают светом в течение 160 ч через стеклянную основу со стороны поверхности стеклянной основы, на которой пленка, предотвращающая запотевание, отсутствует, используя установку для испытания устойчивости к воздействию солнечного света с помощью дуговой лампы с угольными электродами в соответствии с JIS D0205 (WAL-1H), и дополнительно выдерживают в камере с постоянной температурой и постоянной влажностью при 85°C и 90% относительной влажности в течение 500 ч, и поверхность пленки, предотвращающей запотевание, промывают этанолом.
11. Изделие, предотвращающее запотевание, по п.1, в котором второй полиэпоксидный компонент состоит из алифатического полиэпоксида.
12. Изделие, предотвращающее запотевание, по п.1, в котором композиция, формирующая водопоглощающий полимерный слой, и композиция, формирующая полимерную подложку, дополнительно содержат силановый связующий агент.
13. Изделие, предотвращающее запотевание, по п.12, в котором содержание силанового связующего агента составляет от 5 до 40 мас.% относительно общей массы первого полиэпоксидного компонента и первого отверждающего агента в композиции, формирующей водопоглощающий полимерный слой, и от 5 до 50 мас.% относительно общей массы второго полиэпоксидного компонента и второго отверждающего агента в композиции, формирующей полимерную подложку.
14. Изделие, предотвращающее запотевание, по п.1, в котором композиция, формирующая полимерную подложку, дополнительно включает тетраалкоксисилан и/или его олигомер.
15. Изделие, предотвращающее запотевание, по п.14, в котором содержание тетраалкоксисилана и/или его олигомера составляет от 10 до 40 мас.% относительно общей массы второго полиэпоксидного компонента и второго отверждающего агента.
16. Изделие, предотвращающее запотевание, по п.1, в котором композиция, формирующая полимерную подложку, дополнительно содержит антиоксидант.
17. Изделие, предотвращающее запотевание, по п.16, в котором содержание антиоксиданта составляет от 0,5 до 3 мас.% относительно общей массы второго полиэпоксидного компонента и второго отверждающего агента.
18. Изделие, предотвращающее запотевание, по п.1, в котором основа представляет собой известково-натриевое стекло.
19. Способ получения изделия, предотвращающего запотевание, по п.1, который содержит этапы, на которых:
наносят композицию, формирующую полимерную подложку, содержащую второй полиэпоксидный компонент и второй отверждающий агент, на поверхность основы, после чего следует реакция с формированием полимерной подложки, состоящей, в основном, из второй отвержденной эпоксидной смолы; и
наносят на поверхность полимерной подложки композицию, формирующую водопоглощающий полимерный слой, содержащую первый полиэпоксидный компонент, состоящий из низкомолекулярного полиэпоксида, имеющего молекулярную массу от 200 до 800, и высокомолекулярного полиэпоксида, имеющего молекулярную массу от 900 до 2000, с массовым соотношением низкомолекулярный полиэпоксид: высокомолекулярный полиэпоксид от 30:70 до 70:30, и первого отверждающего агента, после чего следует реакция с формированием водопоглощающего полимерного слоя, состоящего, в основном, из первой отвержденной эпоксидной смолы.
20. Способ получения по п.19, в котором реакция композиции, формирующей полимерную подложку, и реакция композиции, формирующей водопоглощающий полимерный слой, осуществляют при условиях относительной влажности от 40 до 80%.
21. Способ получения по п.19, в котором после этапа формирования водопоглощающего полимерного слоя полученную основу, снабженную полимерной подложкой и водопоглощающим полимерным слоем, погружают в теплую воду.